МНОГОСЛОЙНЫЙ ПАКЕТ ТЕКСТИЛЬНЫХ МАТЕРИАЛОВ, ОБЕСПЕЧИВАЮЩИЙ ЗАЩИТУ ОТ ВОЗДЕЙСТВИЙ ЦЕПНОЙ ПИЛОЙ

Полезная модель относится к легкой промышленности, а конкретнее к разработке пакета текстильных материалов, предназначенных для изготовления специальных защитных швейных изделий, устойчивых к механическим воздействиям, в частности, порезам и разрезанию цепной пилой.
К таким изделиям могут относиться различные предметы одежды, такие как: костюмы, комбинезоны, фартуки, перчатки и др., а также различные приспособления, предназначенные для работы, связанной с высокой вероятностью травматизма, а именно: накладки, наколенники и прочие средства защиты конечностей и других открытых частей тела человека.
2
Известны непробиваемые защитные изделия, содержащие множество гибких слоев, каждый из которых изготовлен из тканого материала, а в совокупности они имеют поверхностную плотность от 0,5 до 6,0 кг/м, при этом пряжа для этого материала дополнительно содержит штапельные волокна (описание изобретения к патенту RU 2336374, кл. D03D 15/00, опубликовано 20.10.2008).
Также известно устойчивое к удару ножом непробиваемое метательными снарядами изделие, которое может быть использовано для изготовления защитной одежды. Изделие содержит множество слоев ткани, которая может быть соткана из параарамидной пряжи с высокой прочностью на разрыв (описание изобретения к патенту RU 2267735, кл. F41H 1/02, опубликовано 10.01.2006).
Вышеназванные защитные изделия предназначены для предохранения от пробивания колющим оружием, осколками и пулями, поэтому в них содержится множество слоев и все они выполнены из тканого материала, что в значительной степени утяжеляет изделие.
Также известны варианты материала для такого индивидуального защитного средства, как броневой жилет. Материал состоит из тканых слоев на основе полипараарамидных нитей, легковесных слоев из прошитого нетканого иглопробивного материала на основе лавсановых волокон и подслоя, выполненного из резиноподобного материала, дублированного слоями ткани или надслоя, выполненного из непрошитого нетканого иглопробивного материала из хаотично расположенных в его плоскости лавсановых волокон. В одном варианте суммарная поверхностная плотность слоев составляет 4,6-5,8 кг/м, в другом 4,2-5,4 кг/м. Слои материала скреплены диагонально-перекрестными швами прошивных синтетических нитей (описание изобретения к патенту RU 2072499, кл. F41H 1/02, опубликовано 27.01.1997).
Известный материал с учетом его назначения для изготовления бронежилетов характеризуется высокой степенью защиты, однако к его недостатку также можно отнести повышенные весовые показатели изготавливаемого изделия.
Технический результат полезной модели состоит, прежде всего, в обеспечении высоких защитных свойств пакета материалов, проявляющихся при порезах и разрезании цепной пилой, а также в повышении эксплуатационных свойств изготовленного из предложенного пакета материалов конечного швейного изделия, выражающихся в снижении весовых показателей и повышении гибкости указанного изделия.
Кроме того, входящие в пакет материалы являются термоогнестойкими, что обеспечит пакету устойчивость к действию открытого пламени и высоких температур, а использование этих пакетов в швейных изделиях защитит пользователя от ожогов при возгораниях и обеспечит безопасные условия его работы.
Также некоторые из материалов пакета получены из отходов производства, что уменьшает загрязнение окружающей среды.
Названный технический результат достигнут в полезной модели с помощью следующей совокупности признаков.
Предложен многослойный пакет текстильных материалов, предназначенный для изготовления швейных изделий, обеспечивающих защиту от механических воздействий, преимущественно таких, как: порезы и разрезание цепной пилой. Наружный слой указанного пакета выполнен из тканого материала, изготовленного из пряжи на основе параарамидных волокон, а внутренние слои - из тканого прокладочного материала на основе регенерированных параарамидных волокон канвового переплетения и/или нетканого прокладочного нитепрошивного материала на основе полиэфирных комплексных нитей.
2
Показатели поверхностной плотности наружного слоя указанного пакета материалов могут находиться в интервале следующих значений: 160-300 г/м.
Наружный слой пакета может быть выполнен с дискретным покрытием из поливинилхлорида (ПВХ).
2
Согласно одному из вариантов полезной модели показатели поверхностной плотности наружного слоя пакета находятся в интервале значений: 144-160 г/м.
2
Показатели поверхностной плотности нетканого прокладочного материала могут находиться в интервале следующих значений: 220-345 г/м.
Внутренние слои из тканого прокладочного материала могут располагаться в пакете с чередованием слоев с расположением утка в поперечном направлении со слоями с расположением утка под углом 45°.
Внутренние слои из нетканого прокладочного материала могут быть расположены в пакете с чередованием слоев с расположением нитей в поперечном направлении со слоями с расположением нитей в продольном направлении.
Как было упомянуто выше многослойный пакет текстильных материалов, устойчивый к порезам и разрезанию цепной пилой, состоит из нескольких слоев текстильных материалов (тканей, нетканых полотен) - основной ткани и прокладочных текстильных материалов.
Для обеспечения высоких прочностных показателей основные ткани для многослойных пакетов, образующие их наружные слои, спроектированы и изготовлены из пряжи, состоящей из параарамидных волокон гетероциклического ряда, причем эти волокна могут быть подвергнуты специальным видам отделки масловодоотталкивающими или водоотталкивающими препаратами, повышающими их прочность на разрыв, раздир и стойкость к истиранию, а также обеспечивающими в дальнейшем защиту изделия от загрязнения и влаги.
Указанные основные ткани имеют разрывную нагрузку свыше 2100 Н и сопротивление порезу 20-30 Н/мм (против нормативных значений - 700 Н и 2 Н/мм соответственно). Такие ткани в многослойных пакетах обеспечивают надежную защиту от различных механических воздействий, в первую очередь режущих.
Кроме того, при разработке этих тканей были использованы регенерированные параарамидные волокна, получаемые из отходов производства, что в значительной степени снижает стоимость изделий и уменьшает загрязнение окружающей среды веществами, которые не горят и не гниют.
В качестве прокладочных материалов в многослойных пакетах использованы специально спроектированная ткань и нитепрошивной нетканый материал.
Тканый прокладочный текстильный материал обладает высокой прочностью, благодаря канвововому переплетению имеет разряженную структуру, спроектирован с минимально возможной для этого сырья поверхностной плотностью, позволяющей использовать его в несколько слоев и создать многослойные пакеты минимального веса.
Нетканые прокладочные материалы представляют собой нитепрошивные полотна из комплексных полиэфирных нитей, имеющих подвижную трехмерную структуру. Особое расположение прокладочных материалов в многослойных пакетах и подвижная структура обеспечивают изготовленным из них изделиям устойчивость к разрезанию цепной пилой.
Сформированные пакеты были испытаны с применением методов, изложенных в стандартах EN 381-4-2000, EN 381-8-1997, EN 381-10-2003. Оценка устойчивости пакетов материалов проводилась по наличию или отсутствию сквозного пореза длиной более 10 мм, указывающего на проникновение пилы через пакет материалов с образованием разреза в слое, расположенном ближе к телу пользователя.
В преимущественных вариантах выполнения предложенные многослойные пакеты текстильных материалов, устойчивые к порезам и разрезанию цепной пилой, могут комплектоваться тремя видами основной ткани, образующей верхний (наружный) слой пакета:
2
2
1) основная ткань без покрытия с поверхностной плотностью 170 г/м или 260 г/м;
2
2) основная ткань с дискретным покрытием с поверхностной плотностью 320 г/м.
2
Тканый прокладочный материал преимущественно имеет поверхностную плотность 154 г/м.
2
Нетканый прокладочный материал, предназначенный для комплектации многослойных пакетов, имеет поверхностную плотность - 230 или 335 г/м.
Расположение тканей и текстильных материалов в многослойном пакете может быть следующее:
1) уток в поперечном направлении;
2) уток под углом 45°.
При характеристике слоев из нетканого материала термин «уток» использован условно.
2
Вес указан для пакета, площадью 1 м.
Далее приведены примеры выполнения предложенных многослойных пакетов.
Пример 1.
2
2
Ткань верха: основная ткань (170, 260 г/м) или основная ткань с дискретным покрытием (320 г/м);
2
1 слой: тканый прокладочный материал (154 г/м), уток в поперечном направлении или уток под углом 45°;
Вес многослойного пакета материалов - 324, 414 г или 474 г.
Пример 2.
2
2
Ткань верха: основная ткань (170, 260 г/м) или основная ткань с дискретным покрытием (320 г/м);
2
1 слой: тканый прокладочный материал (154 г/м), уток в поперечном направлении или уток под углом 45°;
2
2 слой: тканый прокладочный материал (154 г/м), уток в поперечном направлении или уток под углом 45°;
Вес многослойного пакета материалов - 478, 568 г или 628 г.
Пример 3.
2
2
Ткань верха: основная ткань (170, 260 г/м) или основная ткань с дискретным покрытием (320 г/м);
2
1 слой: тканый прокладочный материал (154 г/м), уток в поперечном направлении или уток под углом 45°;
2
2 слой: тканый прокладочный материал (154 г/м), уток в поперечном направлении или уток под углом 45°;
2
3 слой: тканый прокладочный материал (154 г/м), уток в поперечном направлении или уток под углом 45°.
Вес многослойного пакета материалов - 630, 720 г или 782 г.
Пример 4.
2
2
Ткань верха: основная ткань (170, 260 г/м) или основная ткань с дискретным покрытием (320 г/м);
2
1 слой: тканый прокладочный материал (154 г/м), уток в поперечном направлении или уток под углом 45°;
2
2 слой: тканый прокладочный материал (154 г/м), уток в поперечном направлении или уток под углом 45°;
2
3 слой: нетканый прокладочный материал (230 г/м), уток в поперечном направлении или уток под углом 45°.
Вес многослойного пакета материалов - 708, 798 г или 858 г.
Пример 5.
2
2
Ткань верха: основная ткань (170, 260 г/м) или основная ткань с дискретным покрытием (320 г/м);
2
1 слой: тканый прокладочный материал (154 г/м), уток в поперечном направлении или уток под углом 45°;
2
2 слой: тканый прокладочный материал (154 г/м), уток в поперечном направлении или уток под углом 45°;
2
3 слой: нетканый прокладочный материал (335 г/м), уток в поперечном
направлении или уток под углом 45°.
Вес многослойного пакета материалов - 903 г или 963 г.
Пример 6.
2
2
Ткань верха: основная ткань (170, 260 г/м) или основная ткань с дискретным покрытием (320 г/м);
2
1 слой: тканый прокладочный материал (154 г/м), уток в поперечном направлении или уток под углом 45°;
2
2 слой: нетканый прокладочный материал (230 г/м), уток в поперечном направлении или уток под углом 45°;
2
3 слой: тканый прокладочный материал (154 г/м), уток в поперечном направлении или уток под углом 45°.
Вес многослойного пакета материалов-708, 798 г или 858 г.
Пример 7.
2
2
Ткань верха: основная ткань (170, 260 г/м) или основная ткань с дискретным покрытием (320 г/м);
2
1 слой: тканый прокладочный материал (154 г/м), уток в поперечном направлении или уток под углом 45°;
2
2 слой: нетканый прокладочный материал (335 г/м), уток в поперечном направлении или уток под углом 45°;
2
3 слой: тканый прокладочный материал (154 г/м), уток в поперечном направлении или уток под углом 45°.
Вес многослойного пакета материалов - 813, 903 гили 963 г.
Пример 8.
2
2
Ткань верха: основная ткань (260 г/м) или основная ткань с дискретным покрытием (320 г/м);
2
1 слой: тканый прокладочный материал (154 г/м), уток в поперечном направлении или уток под углом 45°;
2 слой: нетканый прокладочный материал (230 г/м), уток в поперечном направлении или уток под углом 45°;
2
3 слой: нетканый прокладочный материал (230 г/м), уток в поперечном направлении или уток под углом 45°.
Вес многослойного пакета материалов - 784, 874 гили 934 г.
Пример 9.
2
2
Ткань верха: основная ткань (170,260 г/м) или основная ткань с дискретным покрытием (320 г/м);
2
1 слой: тканый прокладочный материал (154 г/м), уток в поперечном направлении или уток под углом 45°;
2
2 слой: нетканый прокладочный материал (230 г/м), уток в поперечном направлении или уток под углом 45°;
2
3 слой: нетканый прокладочный материал (335 г/м), уток в поперечном направлении или уток под углом 45°.
Вес многослойного пакета материалов-889, 979 г или 1039 г.
Пример 10.
2
2
Ткань верха: основная ткань (170, 260 г/м) или основная ткань с дискретным покрытием (320 г/м);
2
1 слой: тканый прокладочный материал (154 г/м), уток в поперечном направлении или уток под углом 45°;
2
2 слой: нетканый прокладочный материал (335 г/м), уток в поперечном направлении или уток под углом 45°;
2
3 слой: нетканый прокладочный материал (335 г/м), уток в поперечном направлении или уток под углом 45°.
Вес многослойного пакета материалов - 904, 994, 1084 г или 1144 г.
Пример 11.
2
2
Ткань верха: основная ткань (170, 260 г/м) или основная ткань с дискретным покрытием (320 г/м);
2
1 слой: тканый прокладочный материал (154 г/м), уток в поперечном направлении или уток под углом 45°;
2
2 слой: нетканый прокладочный материал (335 г/м), уток в поперечном направлении или уток под углом 45°;
2
3 слой: нетканый прокладочный материал (230 г/м), уток в поперечном направлении или уток под углом 45°.
Вес многослойного пакета материалов - 889, 979 г или 1039 г.
Пример 12.
2
2
Ткань верха: основная ткань (170, 260 г/м) или основная ткань с дискретным покрытием (320 г/м);
2
1 слой: нетканый прокладочный материал (230 г/м), уток в поперечном направлении или уток под углом 45°;
2
2 слой: нетканый прокладочный материал (230 г/м), уток в поперечном направлении или уток под углом 45°;
2
3 слой: нетканый прокладочный материал (230 г/м), уток в поперечном направлении или уток под углом 45°.
Вес многослойного пакета материалов-860, 950 гили 1010 г.
Пример 13.
2
2
Ткань верха: основная ткань (170, 260 г/м) или основная ткань с дискретным покрытием (320 г/м);
2
1 слой: нетканый прокладочный материал (230 г/м), уток в поперечном направлении или уток под углом 45°;
2
2 слой: тканый прокладочный материал (154 г/м), уток в поперечном направлении или уток под углом 45°;
2
3 слой: нетканый прокладочный материал (230 г/м), уток в поперечном направлении или уток под углом 45°.
Вес многослойного пакета материалов - 784, 874 г или 934 г.
Пример 14.
2
2
Ткань верха: основная ткань (170, 260 г/м) или основная ткань с дискретным покрытием (320 г/м);
2
1 слой: нетканый прокладочный материал (230 г/м), уток в поперечном направлении или уток под углом 45°;
2
2 слой: тканый прокладочный материал (154 г/м), уток в поперечном направлении или уток под углом 45°;
2
3 слой: тканый прокладочный материал (154 г/м), уток в поперечном направлении или уток под углом 45°.
Вес многослойного пакета материалов - 699, 798 г или 858 г.
Пример 15.
2
2
Ткань верха: основная ткань (170, 260 г/м) или основная ткань с дискретным покрытием (320 г/м);
2
1 слой: нетканый прокладочный материал (230 г/м), уток в поперечном направлении или уток под углом 45°;
2
2 слой: нетканый прокладочный материал (335 г/м), уток в поперечном направлении или уток под углом 45°;
2
3 слой: нетканый прокладочный материал (230 г/м), уток в поперечном направлении или уток под углом 45°.
Вес многослойного пакета материалов - 965, 1055 г или 1115 г.
Пример 16.
2
2
Ткань верха: основная ткань (170, 260 г/м) или основная ткань с дискретным покрытием (320 г/м);
2
1 слой: нетканый прокладочный материал (230 г/м), уток в поперечном направлении или уток под углом 45°;
2
2 слой: нетканый прокладочный материал (335 г/м), уток в поперечном направлении или уток под углом 45°;
2
3 слой: нетканый прокладочный материал (335 г/м), уток в поперечном направлении или уток под углом 45°.
Вес многослойного пакета материалов - 1070, 1160 г или 1220 г.
Пример 17.
2
2
Ткань верха: основная ткань (170, 260 г/м) или основная ткань с дискретным покрытием (320 г/м);
2
1 слой: нетканый прокладочный материал (230 г/м), уток в поперечном направлении или уток под углом 45°;
2
2 слой: нетканый прокладочный материал (230 г/м), уток в поперечном направлении или уток под углом 45°;
2
3 слой: тканый прокладочный материал (154 г/м), уток в поперечном направлении или уток под углом 45°.
Вес многослойного пакета материалов - 784, 874 г или 934 г.
Пример 18.
2
2
Ткань верха: основная ткань (170, 260 г/м) или основная ткань с дискретным покрытием (320 г/м);
2
1 слой: нетканый прокладочный материал (230 г/м), уток в поперечном направлении или уток под углом 45°;
2
2 слой: нетканый прокладочный материал (230 г/м), уток в поперечном направлении или уток под углом 45°;
2
3 слой: нетканый прокладочный материал (335 г/м), уток в поперечном направлении или уток под углом 45°.
Вес многослойного пакета материалов - 965, 1055 г или 1115 г.
Пример 19.
2
2
Ткань верха: основная ткань (170, 260 г/м) или основная ткань с дискретным покрытием (320 г/м);
2
1 слой: нетканый прокладочный материал (230 г/м), уток в поперечном направлении или уток под углом 45°;
2
2 слой: нетканый прокладочный материал (335 г/м), уток в поперечном направлении или уток под углом 45°;
2
3 слой: тканый прокладочный материал (154 г/м), уток в поперечном направлении или уток под углом 45°.
Вес многослойного пакета материалов - 889, 979 г или 1039 г.
Пример 20.
2
2
Ткань верха: основная ткань (170, 260 г/м) или основная ткань с дискретным покрытием (320 г/м);
2
1 слой: нетканый прокладочный материал (230 г/м), уток в поперечном направлении или уток под углом 45°;
2
2 слой: тканый прокладочный материал (154 г/м), уток в поперечном направлении или уток под углом 45°, 45°;
2
3 слой: нетканый прокладочный материал (335 г/м), уток в поперечном направлении или уток под углом 45°. Вес многослойного пакета материалов - 889, 979 г или 1039 г.
Пример 21.
2
2
Ткань верха: основная ткань (170, 260 г/м) или основная ткань с дискретным покрытием (320 г/м);
2
1 слой: нетканый прокладочный материал (335 г/м), уток в поперечном направлении или уток под углом 45°;
2
2 слой: нетканый прокладочный материал (335 г/м), уток в поперечном направлении или уток под углом 45°;
2
3 слой: нетканый прокладочный материал (335 г/м), уток в поперечном направлении или уток под углом 45°.
Вес многослойного пакета материалов-1175,1265 г.или 1325 г.
Пример 22.
2
2
Ткань верха: основная ткань (170, 260 г/м) или основная ткань с дискретным покрытием (320 г/м);
2
1 слой: нетканый прокладочный материал (335 г/м), уток в поперечном направлении или уток под углом 45°;
2
2 слой: тканый прокладочный материал (154 г/м), уток в поперечном направлении или уток под углом 45°;
2
3 слой: нетканый прокладочный материал (335 г/м), уток в поперечном направлении или уток под углом 45°.
Вес многослойного пакета материалов - 994, 1084 г или 1144 г.
Пример 23.
2
2
Ткань верха: основная ткань (170, 260 г/м) или основная ткань с дискретным покрытием (320 г/м);
2
1 слой: нетканый прокладочный материал (335 г/м), уток в поперечном направлении или уток под углом 45°;
2
2 слой: тканый прокладочный материал (154 г/м), уток в поперечном направлении или уток под углом 45°;
2
3 слой: тканый прокладочный материал (154 г/м), уток в поперечном направлении или уток под углом 45°.
Вес многослойного пакета материалов - 813, 903 г или 963 г.
Пример 24.
2
2
Ткань верха: основная ткань (170, 260 г/м) или основная ткань с дискретным покрытием (320 г/м);
2
1 слой: нетканый прокладочный материал (335 г/м), уток в поперечном направлении или уток под углом 45°;
2
2 слой: нетканый прокладочный материал (335 г/м), уток в поперечном направлении или уток под углом 45°;
2
3 слой: тканый прокладочный материал (154 г/м), уток в поперечном направлении или уток под углом 45°.
Вес многослойного пакета материалов - 994, 1084 г или 1144 г.
Пример 25.
2
2
Ткань верха: основная ткань (170, 260 г/м) или основная ткань с дискретным покрытием (320 г/м);
2
1 слой: нетканый прокладочный материал (335 г/м), уток в поперечном направлении или уток под углом 45°;
2
2 слой: нетканый прокладочный материал (335 г/м), уток в поперечном направлении или уток под углом 45°;
2
3 слой: нетканый прокладочный материал (230 г/м), уток в поперечном направлении или уток под углом 45°.
Вес многослойного пакета материалов - 1070, 1160 г или 1220 г.
Пример 26.
2
2
Ткань верха: основная ткань (170, 260 г/м) или основная ткань с дискретным покрытием (320 г/м);
2
1 слой: нетканый прокладочный материал (335 г/м), уток в поперечном направлении или уток под углом 45°;
2
2 слой: нетканый прокладочный материал (230 г/м), уток в поперечном направлении или уток под углом 45°;
2
3 слой: нетканый прокладочный материал (335 г/м), уток в поперечном направлении или уток под углом 45°.
Вес многослойного пакета материалов - 1070, 1160 г или 1220 г.
Пример 27.
2
2
Ткань верха: основная ткань (170, 260 г/м) или основная ткань с дискретным покрытием (320 г/м);
2
1 слой: нетканый прокладочный материал (335 г/м), уток в поперечном направлении или уток под углом 45°;
2
2 слой: нетканый прокладочный материал (230 г/м), уток в поперечном направлении или уток под углом 45°;
2
3 слой: нетканый прокладочный материал (230 г/м), уток в поперечном направлении или/ уток под углом 45°.
Вес многослойного пакета материалов-965, 1055 г или 1115 г.
Пример 28.
2
2
Ткань верха: основная ткань (170, 260 г/м) или основная ткань с дискретным покрытием (320 г/м);
2
1 слой: нетканый прокладочный материал (335 г/м), уток в поперечном направлении или уток под углом 45°;
2
2 слой: тканый прокладочный материал (154 г/м), уток в поперечном направлении или уток под углом 45°;
2
3 слой: нетканый прокладочный материал (230 г/м), уток в поперечном направлении или уток под углом 45°.
Вес многослойного пакета материалов - 885, 979 гили 1039 г.
Пример 29.
2
2
Ткань верха: основная ткань (170, 260 г/м) или основная ткань с дискретным покрытием (320 г/м);
2
1 слой: нетканый прокладочный материал (335 г/м), уток в поперечном направлении или уток под углом 45°;
2
2 слой: нетканый прокладочный материал (230 г/м), уток в поперечном направлении или уток под углом 45°;
2
3 слой: тканый прокладочный материал (154 г/м), уток в поперечном направлении или уток под углом 45°.
Вес многослойного пакета материалов - 885, 979 г или 1039 г.
Вышеприведенные примеры (за малым исключением) подтверждают, что заявленный технический результат может быть достигнут в полезной модели сочетанием нескольких из нижеприведенных факторов, а именно:
- наружный слой пакета (ткань верха) образован из основной ткани с более высоким показателем поверхностной плотности, чем последующие за ним слои тканого прокладочного материала;
- наружный слой пакета может иметь дискретное покрытие;
- каждый слой из прокладочного нетканого нитепрошивного материала, имеет трехмерную структуру нитей (основные, уточные и прошивные), позволяющую достичь наиболее подвижной поверхности материала;
- отдельные расположенные рядом или на расстоянии друг от друга слои тканого прокладочного материала выполнены с чередованием уточной нити в поперечном направлении и под углом 45°;
- отдельные расположенные рядом или на расстоянии друг от друга слои нитепрошивного нетканого прокладочного материала расположены с чередованием нитей в продольном и поперечном направлениях;
- слои в пакете не соединены между собой;
- для нетканого прокладочного материала использованы комплексные (полифиламентные) нити.
Первые две из указанных характеристик позволяют достичь поверхностной прочности пакета, остальные связаны с условием, при котором разрушен наружный слой пакета, однако его защитные свойства обеспечены тем, что зубья пилы, попадая во внутренние слои пакета, блокируются нитями этих слоев. Таким образом показатели защитных свойств предложенного пакета обеспечивают его необходимый уровень безопасности.
Кроме того, в силу того, что слои в пакете не соединены между собой, изделие является более гигиеничным, поскольку обладает большей воздухопроницаемостью.
Выполнение некоторых слоев пакета из регенерированных папаарамидных волокон, полученных с использованием отходов производства, уменьшает загрязнение окружающей среды и снижает стоимость изделий.
Для изготовления предложенных пакетов может быть использовано отечественное сырье, а выполненные из них изделия могут изготавливаться на отечественных текстильных предприятиях с использованием отечественного оборудования.